(57)【特許請求の範囲】
【請求項１】
ポリアクリロニトリル系炭素繊維の不織布又は紡績糸織物からなる、目付が６０〜２５０ｇ／ｍ2、厚さが０．４〜２．５ｍｍの炭素繊維シートに樹脂を含浸させた後、含浸時及び／又は含浸後に加熱成型して炭素繊維強化樹脂粗シートを得、その後、得られた前記炭素繊維強化樹脂粗シートの両表面を厚さ方向に切削することを特徴とする、厚さ方向の電気比抵抗値が１０ｍΩ・ｃｍ以下の通電性炭素繊維強化樹脂シートの製造方法。
【請求項２】
ポリアクリロニトリル系炭素繊維の不織布又は紡績糸織物からなる、目付が６０〜２５０ｇ／ｍ2、厚さが０．４〜２．５ｍｍの炭素繊維シートが、繊度が０．９〜４．５ｄｔｅｘ、比重が１．３５〜１．４５、カット長が２５〜７５ｍｍのポリアクリロニトリル系酸化繊維からなる、目付が１００〜４００ｇ／ｍ2、厚さが０．５〜３．０ｍｍの酸化繊維シートを炭素化したポリアクリロニトリル系炭素繊維シートである請求項１に記載の通電性炭素繊維強化樹脂シートの製造方法。
【請求項３】
通電性炭素繊維強化樹脂シートが、電極用シートである請求項１に記載の通電性炭素繊維強化樹脂シートの製造方法。
【請求項４】
ポリアクリロニトリル系酸化繊維シートが、ポリアクリロニトリル系酸化繊維不織布である請求項２に記載の炭素繊維強化樹脂シートの製造方法。
【請求項５】
ポリアクリロニトリル系酸化繊維シートが、ポリアクリロニトリル系酸化繊維紡績糸織物である請求項２に記載の炭素繊維強化樹脂シートの製造方法。
【請求項６】
炭素繊維強化樹脂粗シートの両表面を厚さ方向に０．０５ｍｍ以上切削する請求項１に記載の炭素繊維強化樹脂シートの製造方法。
【請求項７】
請求項１乃至６の何れかの方法で製造した炭素繊維強化樹脂シート。
【請求項８】
炭素繊維含有率が４〜１５体積％である請求項７に記載の炭素繊維強化樹脂シート。
【請求項９】
炭素繊維シートに含浸された樹脂がポリフェニレンスルフィドである請求項７に記載の炭素繊維強化樹脂シート。
【発明の詳細な説明】
【０００１】
【発明の属する技術分野】
本発明は、耐熱性、断熱性に優れ、高強度であり、通電性があり電極材等に応用されるポリアクリロニトリル（ＰＡＮ）系炭素繊維強化樹脂シート及びその製造方法に関する。
【０００２】
【従来の技術】
ポリアクリロニトリル（ＰＡＮ）系炭素繊維は軽くて高強度であり、炭素繊維強化樹脂シート等のように樹脂との複合材料として、広く用いられている。炭素繊維強化樹脂シートの製造において樹脂との複合成型方法としては、一般に次のような方法がある。
【０００３】
１）炭素繊維カットファイバー（炭素短繊維）と樹脂とを混合した後、加熱加圧成型、又は加熱押出成型する。
【０００４】
２）炭素短繊維を抄紙して炭素繊維紙を得、この炭素繊維紙に樹脂含浸又はフィルムコートした後、加熱加圧成型する。
【０００５】
３）フィラメントを一方向に配列させた炭素繊維プリプレグ又はフィラメント織物からなる炭素繊維プリプレグに、樹脂含浸又はフィルムコートした後、加熱加圧成型する。
【０００６】
これらの複合成型方法によって炭素繊維強化樹脂シートを製造する場合、炭素繊維が平面方向に配列しているため、平面方向の電気抵抗値が低い（通電性が良い）シートが得られ易い。しかし、上記シートの両面には全面に樹脂が露出している為、即ち上記シートの両面は樹脂で被覆された状態である為、厚さ方向の電気抵抗値が高くなる。
【０００７】
電気抵抗値を低減化する対策としては、炭素繊維含有率をアップさせたり、炭素繊維以外の導電性フィラーを充填したりする方法がある。しかし、これらの方法では実用化に適した導電性を得ることが難しく、コストアップの要因となっている。
【０００８】
【発明が解決しようとする課題】
本発明者は、解決すべき上記問題について鋭意検討した結果、ＰＡＮ系酸化繊維不織布、ＰＡＮ系酸化繊維紡績糸織物等のＰＡＮ系炭素繊維シートに樹脂を含浸させた炭素繊維強化樹脂シートの両表面を軽く切削することにより、炭素繊維含有率をアップさせたりすることなく、また炭素繊維以外の導電性フィラーを充填したりすることもなく、実用化に適した導電性を有する炭素繊維強化樹脂シートを製造できることを知得し、本発明を完成するに至った。
【０００９】
従って、本発明の目的とするところは、上記問題を解決した炭素繊維強化樹脂シート及びその製造方法を提供することにある。
【００１０】
【課題を解決するための手段】
上記の目的を達成する本発明は、以下に記載するものである。
【００１１】
〔１〕  ポリアクリロニトリル系酸化繊維シートを炭素化してポリアクリロニトリル系炭素繊維シートを得、次いで得られた前記炭素繊維シートに樹脂を含浸させた後、含浸時及び／又は含浸後に加熱成型して炭素繊維強化樹脂粗シートを得、その後、得られた前記炭素繊維強化樹脂粗シートの両表面を厚さ方向に切削することを特徴とする炭素繊維強化樹脂シートの製造方法。
【００１２】
〔２〕  ポリアクリロニトリル系酸化繊維シートが、ポリアクリロニトリル系酸化繊維不織布である〔１〕に記載の炭素繊維強化樹脂シートの製造方法。
【００１３】
〔３〕  ポリアクリロニトリル系酸化繊維シートが、ポリアクリロニトリル系酸化繊維紡績糸織物である〔１〕に記載の炭素繊維強化樹脂シートの製造方法。
【００１４】
〔４〕  炭素繊維強化樹脂粗シートの両表面を厚さ方向に０．０５ｍｍ以上切削する〔１〕に記載の炭素繊維強化樹脂シートの製造方法。
【００１５】
〔５〕  〔１〕乃至〔４〕の何れかの方法で製造した炭素繊維強化樹脂シート。
【００１６】
〔６〕  厚さ方向の電気比抵抗値が１０ｍΩ・ｃｍ以下であり、曲げ強度が５０ＭＰａ以上である〔５〕に記載の炭素繊維強化樹脂シート。
【００１７】
〔７〕  炭素繊維含有率が４〜１５体積％である〔５〕に記載の炭素繊維強化樹脂シート。
【００１８】
〔８〕  炭素繊維シートに含浸された樹脂がポリフェニレンスルフィドである〔５〕に記載の炭素繊維強化樹脂シート。
【００１９】
【発明の実施の形態】
以下、本発明を詳細に説明する。
【００２０】
以下に炭素繊維強化樹脂シートの製造方法の一例を示す。先ず酸化繊維シートを炭素化してＰＡＮ系炭素繊維シートを得、得られた前記炭素繊維シートに樹脂を含浸させ、含浸時及び／又は含浸後に加熱成型して炭素繊維強化樹脂粗シートを得、その後、得られた前記炭素繊維強化樹脂粗シートの両表面を厚さ方向に切削することによって製造することができる。
【００２１】
ＰＡＮ系酸化繊維の繊度は、０．９〜４．５ｄｔｅｘが好ましく、１．０〜２．５ｄｔｅｘがより好ましい。
【００２２】
ＰＡＮ系酸化繊維の比重は、特に限定されるものではないが、１．３５〜１．４５が好ましい。
【００２３】
ＰＡＮ系酸化繊維のカット長は、２５〜７５ｍｍが好ましく、カット方式は定長カット又はバイアスカットなど何れの方式でも良い。ＰＡＮ系酸化繊維のカット長が２５ｍｍ未満の場合も７５ｍｍを超える場合も得られる炭素繊維強化樹脂シートの厚さ方向の電気比抵抗値が高くなるので好ましくない。
【００２４】
ＰＡＮ系酸化繊維のシートへの加工は、不織布加工又は紡績糸織物加工が好ましい。不織布加工、紡績糸織物加工以外のシートへの加工、例えばフィラメント織物加工は、得られる炭素繊維強化樹脂シートの厚さ方向の電気比抵抗値が高くなるので好ましくない。
【００２５】
ＰＡＮ系酸化繊維のシートへの加工が不織布加工の場合、原料酸化繊維のＰＡＮ系酸化繊維をシート状に不織布加工することによってＰＡＮ系酸化繊維シートであるＰＡＮ系酸化繊維不織布を製造することができる。不織布加工方式は従来公知のニードルパンチ方式、ウォータージェット方式等が適宜採用できる。
【００２６】
不織布加工におけるパンチ数は、特に限定されるものではないが、１５０〜８５０ヶ／ｉｎ2（１５０〜８５０ヶ／(２．５４ｃｍ)2）が好ましい。
【００２７】
不織布加工して得られるＰＡＮ系酸化繊維不織布は、目付が１００〜４００ｇ／ｍ2であることが好ましく、厚さが０．５〜３．０ｍｍであることが好ましい。
【００２８】
不織布の目付が１００ｇ／ｍ2未満の場合も、不織布の厚さが０．５ｍｍ未満の場合も、得られる炭素繊維強化樹脂シートの強度が低下するので好ましくない。
【００２９】
不織布の目付が４００ｇ／ｍ2を超える場合も、不織布の厚さが３．０ｍｍを超える場合も、得られる炭素繊維強化樹脂シートの厚さが厚くなり過ぎ、炭素繊維強化樹脂シートの厚さ方向の電気抵抗値が高くなるので好ましくない。
【００３０】
ＰＡＮ系酸化繊維のシートへの加工が紡績糸織物加工の場合、原料酸化繊維のＰＡＮ系酸化繊維を紡績加工してＰＡＮ系酸化繊維紡績糸を得、この紡績糸を製織加工することにより、ＰＡＮ系酸化繊維シートであるＰＡＮ系酸化繊維紡績糸織物を製造することができる。
【００３１】
紡績加工して得られるＰＡＮ系酸化繊維紡績糸の番手はタテ糸、ヨコ糸共５〜２５番手が好ましい。紡績糸の番手が５番手未満の場合は、紡績糸の直径が太くなり過ぎ、得られる炭素繊維強化樹脂シートの厚さが厚くなり過ぎるので好ましくない。紡績糸の番手が２５番手を超える場合は、紡績糸の直径が細く紡績糸の製造が難しい、並びに、紡績糸の強力が低く製織加工ができないなどの不具合を生ずるので好ましくない。
【００３２】
紡績加工して得られるＰＡＮ系酸化繊維紡績糸の拠り数はタテ糸、ヨコ糸共１００〜３５０ヶ／ｉｎ（１００〜３５０ヶ／(２．５４ｃｍ)）が好ましい。紡績糸の拠り数が１００ヶ／ｉｎ（１００ヶ／(２．５４ｃｍ)）未満の場合は、強力が低く紡績糸が作れないので好ましくない。紡績糸の拠り数が３５０ヶ／ｉｎ（２５０ヶ／(２．５４ｃｍ)）を超える場合は、炭素繊維強化樹脂シート中の樹脂含浸量が不足し、炭素繊維強化樹脂シート中にボイドが発生して炭素繊維強化樹脂シートの曲げ強度が低下するので好ましくない。
【００３３】
ＰＡＮ系酸化繊維紡績糸の製織加工において、織り形態は従来公知の平織り、朱子織り、杉綾織り等が適宜採用できる。
【００３４】
製織加工して得られるＰＡＮ系酸化繊維紡績糸織物は、目付が１００〜４００ｇ／ｍ2であることが好ましく、厚さが０．５〜３．０ｍｍであることが好ましい。
【００３５】
紡績糸織物の目付が１００ｇ／ｍ2未満の場合は、炭素繊維強化樹脂シートの作製が難しくなるので好ましくない。紡績糸織物の目付が４００ｇ／ｍ2を超える場合は、得られる炭素繊維強化樹脂シートの厚さが厚くなり過ぎ、炭素繊維強化樹脂シートの厚さ方向の電気抵抗値が高くなるので好ましくない。
【００３６】
紡績糸織物の厚さが０．５ｍｍ未満の場合は、得られる炭素繊維強化樹脂シートの強度が低下するので好ましくない。紡績糸織物の厚さが３．０ｍｍを超える場合は、得られる炭素繊維強化樹脂シートの厚さが厚くなり過ぎ、炭素繊維強化樹脂シートの厚さ方向の電気抵抗値が高くなるので好ましくない。
【００３７】
製織加工における紡績糸打込み本数は、特に限定されるものではないが、タテ糸、ヨコ糸共１０〜６０ヶ／ｉｎ（１０〜６０ヶ／(２．５４ｃｍ)）が好ましい。
【００３８】
以上のようにして得られるＰＡＮ系酸化繊維不織布、ＰＡＮ系酸化繊維紡績糸織物等のＰＡＮ系酸化繊維シートを炭素化することによりＰＡＮ系炭素繊維シートを製造することができる。
【００３９】
炭素化雰囲気は、窒素、アルゴン、ヘリウム等の不活性ガス又はこれらの混合ガスが好ましい。
【００４０】
炭素化温度は１２００〜２５００℃が好ましい。炭素化温度が１２００℃未満の場合は、炭素繊維シート及び炭素繊維強化樹脂シートの電気抵抗値が高くなるので好ましくない。炭素化温度が２５００℃を超える場合は、炭素繊維シート及び炭素繊維強化樹脂シートの曲げ強度が低下するので好ましくない。
【００４１】
炭素化時間は０．５〜１０分間が好ましく、効率良く炭素化するには上記ＰＡＮ系酸化繊維シートを連続処理で炭素化装置に通すことが好ましい。
【００４２】
炭素化して得られるＰＡＮ系炭素繊維シートは、目付が６０〜２５０ｇ／ｍ2であることが好ましく、厚さが０．４〜２．５ｍｍであることが好ましい。
【００４３】
不織布の目付が６０ｇ／ｍ2未満の場合も、不織布の厚さが０．４ｍｍ未満の場合も、得られる炭素繊維強化樹脂シートの強度が低下するので好ましくない。
【００４４】
不織布の目付が２５０ｇ／ｍ2を超える場合も、不織布の厚さが２．５ｍｍを超える場合も、得られる炭素繊維強化樹脂シートの厚さが厚くなり過ぎ、炭素繊維強化樹脂シートの厚さ方向の電気抵抗値が高くなるので好ましくない。
【００４５】
以上のようにして得られるＰＡＮ系炭素繊維シートに樹脂を含浸させ、含浸時及び／又は含浸後に加熱成型することにより炭素繊維強化樹脂粗シートを製造することができる。
【００４６】
本発明の炭素繊維強化樹脂シートのもう一つの構成物である樹脂としては、熱可塑性樹脂及び熱硬化性樹脂を用いることができるが、生産性の面から熱可塑性樹脂がより好ましい。
【００４７】
この熱可塑性樹脂としては、ナイロン、ポリフタルアミド、ポリフェニレンスルフィド（ＰＰＳ）、ポリチオエーテルサルホン、ポリエーテルエーテルケトン、ポリエーテルニトリル、ポリアリレート、ポリサルホン、ポリエーテルサルホン、ポリエーテルイミド等が挙げられ、これらの中でも、生産性の面、利用の面からＰＰＳが特に好ましい。
【００４８】
上記熱硬化性樹脂としては、エポキシ系樹脂、フェノール系樹脂、ビスマレイミド系樹脂、熱硬化性ポリイミド等が挙げられる。
【００４９】
含浸樹脂に熱可塑性樹脂を用いる場合、その樹脂含浸方法、加熱成型方法としては、
（１）加熱溶融樹脂を炭素繊維シートに圧縮注入後、加熱金型での圧力下において成型、
（２）加熱溶融樹脂浴に炭素繊維シートを浸漬後、加熱金型での圧力下において成型、
（３）樹脂フィルムと炭素繊維シートとを積層し、加熱溶融後、加熱金型での圧力下において成型、
などの方法が挙げられる。
【００５０】
含浸樹脂に熱可塑性樹脂を用いる場合の加工（溶融）温度は樹脂の種類によって多少異なるが、通常２５０〜４５０℃である。金型温度も樹脂の種類によって多少異なるが、通常１００〜２５０℃である。圧力は常圧〜３０ＭＰａである。
【００５１】
含浸樹脂に熱硬化性樹脂を用いる場合、その樹脂含浸方法、加熱成型方法としては、低粘度の熱硬化性樹脂と硬化剤を混合した液状の樹脂を炭素繊維シートに含浸させた後、１００〜２５０℃、常圧〜３０ＭＰａの条件下、熱硬化させる。硬化時金型を用いてもよい。
【００５２】
以上のようにして得られる炭素繊維強化樹脂粗シートの両表面を、厚さ方向に切削することにより、好ましくは厚さ方向に０．０５ｍｍ以上、より好ましくは０．０５〜０．２ｍｍ切削することにより本発明の炭素繊維強化樹脂シートを製造することができる。
【００５３】
炭素繊維強化樹脂粗シートの両表面の切削方法は従来公知のサンドペーパー切削法、サンドブラスト法、ワイヤーブラシ回転切削法等が適宜採用できる。
【００５４】
上記方法で製造する本発明の炭素繊維強化樹脂シートにおける炭素繊維含有率は４〜１５体積％が好ましい。炭素繊維含有率が４体積％未満の場合は、炭素繊維強化樹脂シートの厚さ方向の電気抵抗値が高くなる、並びに、炭素繊維強化樹脂シートの曲げ強度が低下するなどの不具合を生ずるので好ましくない。炭素繊維含有率が１５体積％を超える場合は、炭素繊維シートへの樹脂の含浸処理時、及び／又は含浸処理後の加熱成型時における圧力を高くする必要があるので好ましくない。
【００５５】
本発明の炭素繊維強化樹脂シートを構成するＰＡＮ系炭素繊維シートは不織布又は紡績糸織物であるので炭素繊維シートの厚さ方向に配向する炭素繊維が含まれている。しかも、このＰＡＮ系炭素繊維シートの表面は、炭素繊維強化樹脂シートの両表面に露出している。そのため、本発明の炭素繊維強化樹脂シートは、厚さ方向の電気比抵抗値が低く、好ましくは１０ｍΩ・ｃｍ以下である。
【００５６】
なお、本発明の炭素繊維強化樹脂シートは、曲げ強度が高く、好ましくは５０ＭＰａ以上である。
【００５７】
また、本発明の炭素繊維強化樹脂シートを構成するＰＡＮ系炭素繊維シートの厚さは、０．４〜２．５ｍｍが好ましい。炭素繊維シートの厚さが０．４ｍｍ未満の場合は、炭素繊維強化樹脂シートの強度が低下するので好ましくない。炭素繊維シートの厚さが２．５ｍｍを超える場合は、炭素繊維強化樹脂シートの厚さが厚くなり過ぎ、炭素繊維強化樹脂シートの厚さ方向の電気抵抗値が高くなるので、電極等の厚さ方向の電気抵抗値が低いことを要求される用途には好ましくない。
【００５８】
【実施例】
本発明を以下の実施例及び比較例により詳述する。
【００５９】
以下の実施例及び比較例の条件により炭素繊維強化樹脂シートを作製した。原料酸化繊維、酸化繊維シート、炭素繊維シート、及び炭素繊維強化樹脂シートの諸物性値を、以下の方法により測定した。
【００６０】
比重：液置換法（ＪＩＳ Ｒ−７６０１、置換液：エチルアルコール）により測定した。
【００６１】
目付：試験片を２５０ｍｍ角に切り出し、１２０℃、２時間乾燥後の質量から単位面積当たりの質量を算出した。
【００６２】
厚さ：目付測定に用いた試験片から、マイクロメーターにて０．０１ｍｍまで測定し、四捨五入により０．１ｍｍの位に丸めた。
【００６３】
嵩密度：上記条件により測定した厚さ及び目付から算出した。
【００６４】
炭素繊維体積含有率（Ｖf(％)）：試験片約１ｇを切り出し、乾燥質量（Ｗp(ｇ)）を測定後、濃硫酸１００ｍｌを加え、９０分加熱沸騰させた。次いで２０分間放冷後、過酸化水素を滴下し、樹脂の分解によって生じた色が消え透明になるまで酸化反応を続けた。酸化反応後の液をガラスフィルターに通して炭素繊維を濾別し純水にて洗浄後、ガラスフィルターと共に炭素繊維を乾燥させ、炭素繊維強化樹脂シートから樹脂を除去した炭素繊維の質量（Ｗf(ｇ)）を測定し、下式
Ｖf＝［（Ｗf／ρf）÷（Ｗp／ρp）］×１００
ρp：炭素繊維強化樹脂シートの密度（ｇ／ｃｍ3）
ρf：炭素繊維の密度（ｇ／ｃｍ3）
より算出した。
【００６５】
曲げ強度：図１の概略側面図に示す測定装置を用い、以下の手順で炭素繊維強化樹脂シート試験片２の曲げ強度を測定した。幅１２．７ｍｍ、長さ１２０ｍｍに切り出した炭素繊維強化樹脂シート試験片２を、支点支持部材４ａ、４ｂに載せ、荷重負荷部材６を５ｍｍ／分の速度で下降させ、試験片２における支点支持部材４ａ、４ｂとの接点（支点）の中間点に荷重を掛け、試験片２の破壊時の荷重（最大荷重：Ｐmax(Ｎ)）を測定し、下式
（曲げ強度：ＭＰａ）
＝（３／２）×［（Ｐmax×Ｌ）／（ＢＴ2）］
Ｌ：支点間距離（ｍｍ）
Ｂ：試験片の幅（ｍｍ）
Ｔ：試験片の厚さ（ｍｍ）
Ｐmax（Ｎ）：最大荷重
より算出した。
【００６６】
電気比抵抗値：図２の概略側面図に示す測定装置を用い、以下の手順で炭素繊維強化樹脂シート試験片１２の電気比抵抗値を測定した。幅１２．７ｍｍ、長さ１２０ｍｍに切り出した炭素繊維強化樹脂シート試験片１２を、２枚の５０ｍｍ角（厚さ１０ｍｍ）の金メッキした電極１４ａ、１４ｂに圧力１ＭＰａで挟み、両電極１４ａ、１４ｂ間の電気抵抗値（Ｒ(ｍΩ)）を測定し、下式
（電気比抵抗値：ｍΩ・ｃｍ）＝（Ｒ×Ｓ）／Ｔ
Ｔ：試験片の厚さ（ｃｍ）
Ｓ：試験片と電極との接触面積（５．０×５．０＝２５ｃｍ2）
より算出した。図２において１６は電気抵抗測定器である。
【００６７】
実施例１
表１に示すように、繊度２．０ｄｔｅｘ、比重１．３９のＰＡＮ系酸化繊維のカットファイバー（カット長５１ｍｍ）を混打綿加工後、カーディングし、目付２８ｇ／ｍ2、幅１２０ｃｍのウェッブを得た。
【００６８】
上記ウェッブを、ニードルパンチ法によりパンチング処理（打込み本数２５０本／ｉｎ2（２５０本／(２．５４ｃｍ)2））し、目付３２０ｇ／ｍ2、厚さ２．１ｍｍ、嵩密度０．１５ｇ／ｃｍ3、幅１２０ｃｍのＰＡＮ系酸化繊維不織布を得た。
【００６９】
このＰＡＮ系酸化繊維不織布を、窒素雰囲気下の炭素化装置に連続的に通して処理温度１３５０℃で２分間炭素化し、目付２１５ｇ／ｍ2、厚さ２．０ｍｍ、嵩密度０．１２ｇ／ｃｍ3のＰＡＮ系炭素繊維不織布を得た。
【００７０】
このＰＡＮ系炭素繊維不織布を、ＰＰＳ樹脂粉末をあらかじめ３２０℃で溶融させた樹脂浴に連続的に浸漬させると同時に熱ローラー（圧力１ＭＰａ）で加圧処理し、ＰＰＳ樹脂をＰＡＮ系炭素繊維不織布内部まで含浸させた。
【００７１】
この樹脂含浸炭素繊維不織布を、連続的に熱ローラー（圧力５ＭＰａ、温度１５０℃）で加熱成型して炭素繊維強化樹脂シートを得た。
【００７２】
この炭素繊維強化樹脂シートの両面をサンドペーパーにより各０．１ｍｍ研磨したところ、上記炭素繊維強化樹脂シートは、目付が２２２０ｇ／ｍ2、厚さが１．８ｍｍ、嵩密度が１．２３ｇ／ｃｍ3、Ｖfが６体積％、曲げ強度が６５ＭＰａ、電気比抵抗値が８．５ｍΩ・ｃｍと良好なものとなった。
【００７３】
実施例２
実施例１のＰＡＮ系酸化繊維不織布を、窒素雰囲気下の炭素化装置に連続的に通して処理温度１５５０℃で２分間炭素化し、目付１９０ｇ／ｍ2、厚さ２．０ｍｍ、嵩密度０．１０ｇ／ｃｍ3のＰＡＮ系炭素繊維不織布を得た。
【００７４】
このＰＡＮ系炭素繊維不織布を、ＰＰＳ樹脂粉末をあらかじめ３２０℃で溶融させた樹脂浴に連続的に浸漬させると同時に熱ローラー（圧力１ＭＰａ）で加圧処理し、ＰＰＳ樹脂をＰＡＮ系炭素繊維不織布内部まで含浸させた。
【００７５】
この樹脂含浸炭素繊維不織布を、連続的に熱ローラー（圧力５ＭＰａ、温度１５０℃）で加熱成型して炭素繊維強化樹脂シートを得た。
【００７６】
この炭素繊維強化樹脂シートの両面をサンドペーパーにより各０．１ｍｍ研磨したところ、上記炭素繊維強化樹脂シートは、目付が２３８０ｇ／ｍ2、厚さが１．８ｍｍ、嵩密度が１．３２ｇ／ｃｍ3、Ｖfが５体積％、曲げ強度が７０ＭＰａ、電気比抵抗値が７．１ｍΩ・ｃｍと良好なものとなった。
【００７７】
実施例３
実施例２のＰＡＮ系炭素繊維不織布を、ＰＰＳ樹脂粉末をあらかじめ３２０℃で溶融させた樹脂浴に連続的に浸漬させると同時に熱ローラー（圧力１ＭＰａ）で加圧処理し、ＰＰＳ樹脂をＰＡＮ系炭素繊維不織布内部まで含浸させた。
【００７８】
この樹脂含浸炭素繊維不織布を、連続的に熱ローラー（圧力２０ＭＰａ、温度１５０℃）で加熱成型して炭素繊維強化樹脂シートを得た。
【００７９】
この炭素繊維強化樹脂シートの両面をサンドペーパーにより各０．１ｍｍ研磨したところ、上記炭素繊維強化樹脂シートは、目付が２２９０ｇ／ｍ2、厚さが１．７ｍｍ、嵩密度が１．３５ｇ／ｃｍ3、Ｖfが１０体積％、曲げ強度が１３２ＭＰａ、電気比抵抗値が３．４ｍΩ・ｃｍと良好なものとなった。
【００８０】
【表１】
0003971632.tif 000002
【００８１】
実施例４
表２に示すように、繊度２．０ｄｔｅｘ、比重１．３９のＰＡＮ系酸化繊維のカットファイバー（カット長５１ｍｍ）を混打綿加工後、カーディングし、スライバーを得た。
【００８２】
上記スライバーを精紡し、紡績糸番手：タテ糸／ヨコ糸＝１１／１１、紡績糸拠り数：タテ糸、ヨコ糸共１５０ヶ／ｉｎ（１５０ヶ／２．５４ｃｍ）のＰＡＮ系酸化繊維紡績糸を作製した。この酸化繊維紡績糸を製織し、織り形態：平織、紡績糸打込み本数：タテ糸、ヨコ糸共１６本／ｃｍ、目付２５０ｇ／ｍ2、厚さ１．５ｍｍ、嵩密度０．１７ｇ／ｃｍ3のＰＡＮ系酸化繊維紡績糸織物を得た。
【００８３】
このＰＡＮ系酸化繊維紡績糸織物を、窒素雰囲気下の炭素化装置に連続的に通して処理温度１５５０℃で２分間炭素化し、目付１５ｇ／ｍ2、厚さ１．５ｍｍ、嵩密度０．１０ｇ／ｃｍ3のＰＡＮ系炭素繊維紡績糸織物を得た。
【００８４】
このＰＡＮ系炭素繊維紡績糸織物を、ＰＰＳ樹脂粉末をあらかじめ３２０℃で溶融させた樹脂浴に連続的に浸漬させると同時に熱ローラー（圧力１ＭＰａ）で加圧処理し、ＰＰＳ樹脂をＰＡＮ系炭素繊維紡績糸織物内部まで含浸させた。
【００８５】
この樹脂含浸炭素繊維紡績糸織物を、連続的に熱ローラー（圧力５ＭＰａ、温度１５０℃）で加熱成型して炭素繊維強化樹脂シートを得た。
【００８６】
この炭素繊維強化樹脂シートの両面をサンドペーパーにより各０．１ｍｍ研磨したところ、上記炭素繊維強化樹脂シートは、目付が１９５０ｇ／ｍ2、厚さが１．５ｍｍ、嵩密度が１．３０ｇ／ｃｍ3、Ｖfが６体積％、曲げ強度が９７ＭＰａ、電気比抵抗値が９．５ｍΩ・ｃｍと良好なものとなった。
【００８７】
比較例１
実施例２の炭素繊維強化樹脂シートは、その表面を研磨しない場合は、目付が２５５０ｇ／ｍ2、厚さが２．０ｍｍ、嵩密度が１．２８ｇ／ｃｍ3、Ｖfが６体積％、曲げ強度が７２ＭＰａであった。しかし、電気比抵抗値が２００ｍΩ・ｃｍと高いため、良好なものではなかった。
【００８８】
比較例２
ＰＡＮ系酸化繊維束（繊度２．０ｄｔｅｘ、比重１．３９、フィラメント数３２万本／束）を、窒素雰囲気下の炭素化装置に連続的に通して処理温度１５５０℃で２分間炭素化し、ＰＡＮ系炭素繊維束を得た。
【００８９】
このＰＡＮ系炭素繊維束を定長カット（５ｍｍ）した後、ＰＰＳ樹脂粉末と均一に混合して炭素繊維−樹脂混合物を得た。
【００９０】
この炭素繊維−樹脂混合物を３２０℃の温度下で熱溶融させ、更に加熱した金型（圧力１５ＭＰａ、温度１５０℃）で成型することにより炭素繊維強化樹脂シートを得た。
【００９１】
この炭素繊維強化樹脂シートの両面をサンドペーパーにより各０．１ｍｍ研磨したところ、上記炭素繊維強化樹脂シートは、目付が２５００ｇ／ｍ2、厚さが２．０ｍｍ、嵩密度が１．２５ｇ／ｃｍ3、Ｖfが３５体積％、曲げ強度が１００ＭＰａとなった。しかし、電気比抵抗値が５５ｍΩ・ｃｍと高いため、良好なものではなかった。
【００９２】
【表２】
0003971632.tif 000003
【００９３】
【発明の効果】
本発明の製造方法は、炭素繊維強化樹脂粗シートの両表面を、厚さ方向に切削することにより、炭素繊維強化樹脂シートの電気抵抗値を簡単に低下させることができる。
【００９４】
本発明の製造方法により製造される炭素繊維強化樹脂シートは、平面方向、厚さ方向共に配向した炭素繊維からなる、ＰＡＮ系酸化繊維不織布、ＰＡＮ系酸化繊維紡績糸織物等のＰＡＮ系炭素繊維シートと、前記炭素繊維シートに含浸された樹脂とで構成されており、且つ前記炭素繊維強化樹脂シートの両表面に前記炭素繊維シート表面が露出してなるので、炭素繊維含有率を必要以上にアップさせたりすることなく、また炭素繊維以外の導電性フィラーを充填したりすることもなく、実用化に適した、厚さ方向に高い導電性を有するシートである。
【図面の簡単な説明】
【図１】曲げ強度測定装置の一例を示す概略側面図である。
【図２】電気比抵抗値測定装置の一例を示す概略側面図である。
【符号の説明】
２    炭素繊維強化樹脂シート試験片
４ａ、４ｂ    支点支持部材
６    荷重負荷部材
Ｌ    支点間距離
Ｔ    試験片の厚さ
１２    炭素繊維強化樹脂シート試験片
１４ａ、１４ｂ    電極
１６    電気抵抗測定器
Ｔ    試験片の厚さ
【図１】
0003971632.tif 000004
【図２】
0003971632.tif 000005